(57)【要約】  【課題】薄いポリビニルアルコールフィルムを用いた場合であっても延伸時や乾燥時などにフィルムの破断が発生しにくく、偏光性能に優れた偏光フィルムを容易に製造することのできる偏光フィルムの製造方法を提供すること。  【解決手段】ポリビニルアルコールフィルムを延伸する延伸工程を有する偏光フィルムの製造方法であって、表面に水が付着したポリビニルアルコールフィルムの幅方向両端部に気体を吹き付ける工程および／または薄状体を接触させる工程を有する、製造方法。ポリビニルアルコールフィルムを水に浸漬する水浸漬工程を有し、表面に水が付着したポリビニルアルコールフィルムが、水浸漬工程によって水に浸漬されたポリビニルアルコールフィルムを水から取り出した後のものであることが好ましい。【選択図】なし
2015079920.tif 000002
【特許請求の範囲】
【請求項１】
ポリビニルアルコールフィルムを延伸する延伸工程を有する偏光フィルムの製造方法であって、表面に水が付着したポリビニルアルコールフィルムの幅方向両端部に気体を吹き付けるおよび／または薄状体を接触させる工程を有する、製造方法。
【請求項２】
ポリビニルアルコールフィルムを水に浸漬する水浸漬工程を有し、表面に水が付着したポリビニルアルコールフィルムが、水浸漬工程によって水に浸漬されたポリビニルアルコールフィルムを水から取り出した後のものである、請求項１に記載の製造方法。
【請求項３】
水浸漬工程が、膨潤工程、染色工程、架橋工程、延伸工程および固定処理工程からなる群より選ばれる少なくとも１つである、請求項２に記載の製造方法。
【請求項４】
表面に水が付着したポリビニルアルコールフィルムの幅方向両端部に薄状体を接触させる工程を有する製造方法であって、水浸漬工程によって水に浸漬されたポリビニルアルコールフィルムを水から取り出した後にポリビニルアルコールフィルムが接触する１個以上のロールを有し、ポリビニルアルコールフィルムが水面から離れた後より最初に接触するロールまでの間において、ポリビニルアルコールフィルムの幅方向両端部に薄状体を接触させる、請求項２または３に記載の製造方法。
【請求項５】
ポリビニルアルコールフィルムが水面から離れた後より最初に接触するロールまでの間における、ポリビニルアルコールフィルムの長さ方向の長さに対する、幅方向両端部に薄状体が接触している部分のポリビニルアルコールフィルムの長さ方向の長さの割合が１０％以上である、請求項４に記載の製造方法。
【請求項６】
表面に水が付着したポリビニルアルコールフィルムの幅方向両端部に薄状体を接触させる工程を有する製造方法であって、ポリビニルアルコールフィルムが水面から離れる部分において、ポリビニルアルコールフィルムの幅方向両端部が薄状体と接触している、請求項２〜５のいずれか１項に記載の製造方法。
【請求項７】
表面に水が付着したポリビニルアルコールフィルムの幅方向両端部に薄状体を接触させる工程を有する製造方法であって、表面に水が付着したポリビニルアルコールフィルムが順次接触する２個以上のロールを有し、これらのうちの少なくとも１組の連続する２個のロール間において、ポリビニルアルコールフィルムの幅方向両端部に薄状体を接触させる、請求項１〜６のいずれか１項に記載の製造方法。
【請求項８】
上記連続する２個のロール間における、ポリビニルアルコールフィルムの長さ方向の長さに対する、幅方向両端部に薄状体が接触している部分のポリビニルアルコールフィルムの長さ方向の長さの割合が１０％以上である、請求項７に記載の製造方法。
【請求項９】
表面に水が付着したポリビニルアルコールフィルムの幅方向両端部に薄状体を接触させる工程を有する製造方法であって、薄状体の幅が１ｃｍ以上である、請求項１〜８のいずれか１項に記載の製造方法。
【請求項１０】
表面に水が付着したポリビニルアルコールフィルムの幅方向両端部に薄状体を接触させる工程を有する製造方法であって、ポリビニルアルコールフィルムと接触する部分における薄状体の水接触角が９０°以下である、請求項１〜９のいずれか１項に記載の製造方法。
【請求項１１】
表面に水が付着したポリビニルアルコールフィルムの幅方向両端部に風速が０．１ｍ／秒以上の気体を吹き付ける工程を有する、請求項１〜１０のいずれか１項に記載の製造方法。
【請求項１２】
表面に水が付着したポリビニルアルコールフィルムの幅方向両端部にプラスチックフィルムを接触させる工程を有する、請求項１〜１１のいずれか１項に記載の製造方法。
【請求項１３】
延伸工程の前に、表面に水が付着したポリビニルアルコールフィルムの幅方向両端部に気体を吹き付けるおよび／または薄状体を接触させる工程を有する、請求項１〜１２のいずれか１項に記載の製造方法。
【請求項１４】
ポリビニルアルコールフィルムの厚みが５０μｍ以下である、請求項１〜１３のいずれか１項に記載の製造方法。
【発明の詳細な説明】
【技術分野】
【０００１】
本発明は、薄いポリビニルアルコールフィルムを用いた場合であってもポリビニルアルコールフィルムの端部の折れ込みを抑制することができて延伸時や乾燥時などにおけるフィルムの破断が発生しにくく、偏光性能に優れた偏光フィルムを容易に製造することのできる偏光フィルムの製造方法に関する。
【背景技術】
【０００２】
光の透過および遮蔽機能を有する偏光板は、光の偏光状態を変化させる液晶と共に液晶ディスプレイ（ＬＣＤ）の基本的な構成要素である。多くの偏光板は、偏光フィルムの表面に三酢酸セルロース（ＴＡＣ）フィルムなどの保護膜が貼り合わされた構造を有しており、偏光板を構成する偏光フィルムとしてはポリビニルアルコールフィルム（以下、「ポリビニルアルコール」を「ＰＶＡ」と略記することがある）を一軸延伸して配向させた延伸フィルムにヨウ素系色素（Ｉ３−やＩ５−等）や二色性有機染料といった二色性色素が吸着しているものが主流となっている。このような偏光フィルムは、通常、二色性色素を予め含有させたＰＶＡフィルムを一軸延伸したり、ＰＶＡフィルムの一軸延伸と同時に二色性色素を吸着させたり、ＰＶＡフィルムを一軸延伸した後に二色性色素を吸着させたりするなどして連続的に製造される。【０００３】
ＬＣＤは、電卓および腕時計などの小型機器、ノートパソコン、液晶モニター、液晶カラープロジェクター、液晶テレビ、車載用ナビゲーションシステム、携帯電話、屋内外で用いられる計測機器などの広範囲において用いられるようになっているが、近年、特に小型のノートパソコンや携帯電話などのモバイル用途へ用いられることが多くなっており、偏光板への薄型化の要求が強くなっている。【０００４】
偏光板を薄型化する手法の１つとして偏光フィルムを薄型化することが挙げられ、このためには偏光フィルムの原料となるＰＶＡフィルムを薄型化することが考えられる。しかしながら、薄いＰＶＡフィルムは延伸時や乾燥時などにフィルムの破断が発生しやすく、偏光フィルムの生産性や収率が低下し、コスト高につながりやすい。【０００５】
フィルムの破断を発生させずに薄い偏光フィルムを製造する技術として、プラスチックフィルム上にコート法によって薄いＰＶＡ層を形成し、その積層体を延伸する方法が知られている（例えば、特許文献１および２などを参照）。
【先行技術文献】
【特許文献】
【０００６】
【特許文献１】特許第４８０４５８８号明細書
【特許文献２】特許第４８１５５４４号明細書
【発明の概要】
【発明が解決しようとする課題】
【０００７】
しかしながら、プラスチックフィルム上にコート法によってＰＶＡ層を形成してなる積層体を用いる方法には、以下のような問題がある。
（ｉ）コート作業やその後の乾燥作業が煩雑である。
（ii）ＰＶＡ層の不溶化処理のための熱処理を積層体の状態で行う必要があるため、使用されるプラスチックフィルムが熱処理後も延伸可能なものに限定され、コスト高になる。
（iii）プラスチックフィルム上にコート法によってＰＶＡ層を形成してなる積層体では、プラスチックフィルムとＰＶＡ層との間の接着強度が比較的高く、このような接着強度の高い積層体を延伸すると、ＰＶＡ層の適度なネックインが妨げられて、偏光性能に優れる偏光フィルムが得られにくい。【０００８】
本発明は、薄いＰＶＡフィルムを用いた場合であっても延伸時や乾燥時などにフィルムの破断が発生しにくく、偏光性能に優れた偏光フィルムを容易に製造することのできる偏光フィルムの製造方法を提供することを目的とする。
【課題を解決するための手段】
【０００９】
本発明者らは上記の目的を達成すべく鋭意検討を重ねた結果、薄いＰＶＡフィルムを用いて偏光フィルムを製造する場合には、延伸する前に行われる膨潤工程や染色工程といったＰＶＡフィルムを水と接触させる水接触工程を通過した後の表面に水が付着したＰＶＡフィルムにおいて、その幅方向の端部に折れ込みが発生しやすく、それが原因となってその後の延伸工程において延伸切れが発生しやすくなること、延伸した後においても表面に水が付着したＰＶＡフィルムは依然として幅方向の端部に折れ込みが発生しやすく、それが原因となってその後の乾燥工程において収縮によるフィルムの破断が発生しやすくなること、および、表面に水が付着したＰＶＡフィルムの幅方向両端部に空気等の気体を吹き付けたり、プラスチックフィルム等の薄状体を接触させたりすることにより、当該ＰＶＡフィルムの幅方向の端部における折れ込みの発生が抑制されて、延伸時や乾燥時などにおけるフィルムの破断（延伸切れ等）の発生を低減できることを見出し、これらの知見に基づいて更に検討を重ねて本発明を完成させた。【００１０】
すなわち、本発明は、
［１］ＰＶＡフィルムを延伸する延伸工程を有する偏光フィルムの製造方法であって、表面に水が付着したＰＶＡフィルムの幅方向両端部に気体を吹き付けるおよび／または薄状体を接触させる工程を有する、製造方法；
［２］ＰＶＡフィルムを水に浸漬する水浸漬工程を有し、表面に水が付着したＰＶＡフィルムが、水浸漬工程によって水に浸漬されたＰＶＡフィルムを水から取り出した後のものである、上記［１］の製造方法；
［３］水浸漬工程が、膨潤工程、染色工程、架橋工程、延伸工程および固定処理工程からなる群より選ばれる少なくとも１つである、上記［２］の製造方法；
［４］表面に水が付着したＰＶＡフィルムの幅方向両端部に薄状体を接触させる工程を有する製造方法であって、水浸漬工程によって水に浸漬されたＰＶＡフィルムを水から取り出した後にＰＶＡフィルムが接触する１個以上のロールを有し、ＰＶＡフィルムが水面から離れた後より最初に接触するロールまでの間において、ＰＶＡフィルムの幅方向両端部に薄状体を接触させる、上記［２］または［３］の製造方法；
［５］ＰＶＡフィルムが水面から離れた後より最初に接触するロールまでの間における、ＰＶＡフィルムの長さ方向の長さに対する、幅方向両端部に薄状体が接触している部分のＰＶＡフィルムの長さ方向の長さの割合が１０％以上である、上記［４］の製造方法；
［６］表面に水が付着したＰＶＡフィルムの幅方向両端部に薄状体を接触させる工程を有する製造方法であって、ＰＶＡフィルムが水面から離れる部分において、ＰＶＡフィルムの幅方向両端部が薄状体と接触している、上記［２］〜［５］のいずれか１つの製造方法；
［７］表面に水が付着したＰＶＡフィルムの幅方向両端部に薄状体を接触させる工程を有する製造方法であって、表面に水が付着したＰＶＡフィルムが順次接触する２個以上のロールを有し、これらのうちの少なくとも１組の連続する２個のロール間において、ＰＶＡフィルムの幅方向両端部に薄状体を接触させる、上記［１］〜［６］のいずれか１つの製造方法；
［８］上記連続する２個のロール間における、ＰＶＡフィルムの長さ方向の長さに対する、幅方向両端部に薄状体が接触している部分のＰＶＡフィルムの長さ方向の長さの割合が１０％以上である、上記［７］の製造方法；
［９］表面に水が付着したＰＶＡフィルムの幅方向両端部に薄状体を接触させる工程を有する製造方法であって、薄状体の幅が１ｃｍ以上である、上記［１］〜［８］のいずれか１つの製造方法；
［１０］表面に水が付着したＰＶＡフィルムの幅方向両端部に薄状体を接触させる工程を有する製造方法であって、ＰＶＡフィルムと接触する部分における薄状体の水接触角が９０°以下である、上記［１］〜［９］のいずれか１つの製造方法；
［１１］表面に水が付着したＰＶＡフィルムの幅方向両端部に風速が０．１ｍ／秒以上の気体を吹き付ける、上記［１］〜［１０］のいずれか１つの製造方法；
［１２］表面に水が付着したＰＶＡフィルムの幅方向両端部にプラスチックフィルムを接触させる工程を有する、上記［１］〜［１１］のいずれか１つの製造方法；
［１３］延伸工程の前に、表面に水が付着したＰＶＡフィルムの幅方向両端部に気体を吹き付けるおよび／または薄状体を接触させる工程を有する、上記［１］〜［１２］のいずれか１つの製造方法；
［１４］ＰＶＡフィルムの厚みが５０μｍ以下である、上記［１］〜［１３］のいずれか１つの製造方法；
に関する。
【発明の効果】
【００１１】
本発明によれば、薄いＰＶＡフィルムを用いた場合であっても延伸時や乾燥時などにフィルムの破断が発生しにくく、偏光性能に優れた偏光フィルムを容易に製造することのできる偏光フィルムの製造方法が提供される。
【図面の簡単な説明】
【００１２】
【図１】表面に水が付着したＰＶＡフィルムの幅方向両端部に薄状体たるプラスチックフィルムを接触させる方法の一例（方法Ａ）を示す概略図である。
【図２】表面に水が付着したＰＶＡフィルムの幅方向両端部に薄状体たるプラスチックフィルムを接触させる方法の一例（方法Ｂ）を示す概略図である。
【図３】特定の実施態様におけるＬ１およびＬ２の位置を示す概略図である。
【図４】特定の実施態様におけるＬ３およびＬ４の位置を示す概略図である。
【図５】実施例７における偏光フィルムの製造方法を示す概略図である。
【発明を実施するための形態】
【００１３】
以下、本発明について詳細に説明する。
偏光フィルムを製造するための本発明の製造方法は、ＰＶＡフィルムを延伸する延伸工程を有する。そして本発明の製造方法では、膨潤工程、染色工程、架橋工程、延伸工程、固定処理工程等のＰＶＡフィルムを水と接触させる水接触工程を通過させるなどして生じた、表面に水が付着したＰＶＡフィルムの幅方向両端部に対して、気体を吹き付ける工程および／または薄状体を接触させる工程を有する。通常、ＰＶＡフィルムを用いて偏光フィルムを製造する場合には、水接触工程を通過した後にＰＶＡフィルムの幅方向の端部に折れ込みが発生しやすく、それが原因となって、延伸工程における延伸切れや乾燥工程における収縮によるフィルムの破断などが発生しやすくなるが、上記のように、表面に水が付着した状態のＰＶＡフィルムの幅方向両端部に気体を吹き付けたり、薄状体を接触させたりすることにより、当該ＰＶＡフィルムの幅方向の端部における折れ込みの発生が抑制されて延伸時や乾燥時などにおけるフィルムの破断の発生が低減され、また、より高い延伸倍率で延伸することができて偏光性能に優れた偏光フィルムが容易に製造されるものと考えられる。
【００１４】
本発明の製造方法において、気体を吹き付ける工程と薄状体を接触させる工程とは、これらを共に採用してもよいし、どちらか一方のみを採用してもよい。また両工程を共に採用する場合には、表面に水が付着したＰＶＡフィルムの同じ部分（例えばＰＶＡフィルムの該当部分の一方の面と他方の面のそれぞれ）で両工程を実施してもよいし、ＰＶＡフィルムの別の部分でそれぞれ両工程を実施してもよい。
【００１５】
［ＰＶＡフィルム］
ＰＶＡフィルムを構成するＰＶＡとしては、酢酸ビニル、ギ酸ビニル、プロピオン酸ビニル、酪酸ビニル、ピバリン酸ビニル、バーサティック酸ビニル、ラウリン酸ビニル、ステアリン酸ビニル、安息香酸ビニル、酢酸イソプロペニル等のビニルエステルの１種または２種以上を重合して得られるポリビニルエステルをけん化することにより得られるものを使用することができる。上記のビニルエステルの中でも、ＰＶＡの製造の容易性、入手の容易性、コスト等の点から、分子中にビニルオキシカルボニル基（Ｈ２Ｃ＝ＣＨ−Ｏ−ＣＯ−）を有する化合物が好ましく、酢酸ビニルがより好ましい。
【００１６】
上記のポリビニルエステルは、単量体として１種または２種以上のビニルエステルのみを用いて得られたものが好ましく、単量体として１種のビニルエステルのみを用いて得られたものがより好ましいが、本発明の効果を大きく損なわない範囲内であれば、１種または２種以上のビニルエステルと、これと共重合可能な他の単量体との共重合体であってもよい。
【００１７】
上記のビニルエステルと共重合可能な他の単量体としては、例えば、エチレン、プロピレン、１−ブテン、イソブテン等の炭素数２〜３０のα−オレフィン；（メタ）アクリル酸またはその塩；（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｉ−ブチル、（メタ）アクリル酸ｔ−ブチル、（メタ）アクリル酸２−エチルへキシル、（メタ）アクリル酸ドデシル、（メタ）アクリル酸オクタデシル等の（メタ）アクリル酸エステル；（メタ）アクリルアミド；Ｎ−メチル（メタ）アクリルアミド、Ｎ−エチル（メタ）アクリルアミド、Ｎ，Ｎ−ジメチル（メタ）アクリルアミド、ジアセトン（メタ）アクリルアミド、（メタ）アクリルアミドプロパンスルホン酸またはその塩、（メタ）アクリルアミドプロピルジメチルアミンまたはその塩、Ｎ−メチロール（メタ）アクリルアミドまたはその誘導体等の（メタ）アクリルアミド誘導体；Ｎ−ビニルホルムアミド、Ｎ−ビニルアセトアミド、Ｎ−ビニルピロリドン等のＮ−ビニルアミド；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテル等のビニルエーテル；（メタ）アクリロニトリル等のシアン化ビニル；塩化ビニル、塩化ビニリデン、フッ化ビニル、フッ化ビニリデン等のハロゲン化ビニル；酢酸アリル、塩化アリル等のアリル化合物；マレイン酸またはその塩、エステルもしくは酸無水物；イタコン酸またはその塩、エステルもしくは酸無水物；ビニルトリメトキシシラン等のビニルシリル化合物；不飽和スルホン酸またはその塩などを挙げることができる。上記のポリビニルエステルは、前記した他の単量体の１種または２種以上に由来する構造単位を有することができる。
【００１８】
上記のポリビニルエステルに占める上記他の単量体に由来する構造単位の割合は、ポリビニルエステルを構成する全構造単位のモル数に基づいて、１５モル％以下であることが好ましく、１０モル％以下であることがより好ましく、５モル％以下であることが更に好ましい。
【００１９】
上記のＰＶＡとしてはグラフト共重合がされていないものを好ましく使用することができるが、本発明の効果を大きく損なわない範囲内であれば、ＰＶＡは１種または２種以上のグラフト共重合可能な単量体によって変性されたものであってもよい。当該グラフト共重合は、ポリビニルエステルおよびそれをけん化することにより得られるＰＶＡのうちの少なくとも一方に対して行うことができる。上記グラフト共重合可能な単量体としては、例えば、不飽和カルボン酸またはその誘導体；不飽和スルホン酸またはその誘導体；炭素数２〜３０のα−オレフィンなどが挙げられる。ポリビニルエステルまたはＰＶＡにおけるグラフト共重合可能な単量体に由来する構造単位の割合は、ポリビニルエステルまたはＰＶＡを構成する全構造単位のモル数に基づいて、５モル％以下であることが好ましい。
【００２０】
上記のＰＶＡはその水酸基の一部が架橋されていてもよいし、架橋されていなくてもよい。また上記のＰＶＡはその水酸基の一部がアセトアルデヒド、ブチルアルデヒド等のアルデヒド化合物などと反応してアセタール構造を形成していてもよいし、これらの化合物と反応せずアセタール構造を形成していなくてもよい。
【００２１】
上記のＰＶＡの重合度は特に制限されないが、１，０００以上であることが好ましい。ＰＶＡの重合度が１，０００以上であることにより、得られる偏光フィルムの偏光性能をより一層向上させることができる。ＰＶＡの重合度はあまりに高すぎるとＰＶＡの製造コストの上昇や製膜時における工程通過性の不良につながる傾向があるので、ＰＶＡの重合度は１，０００〜１０，０００の範囲内であることがより好ましく、１，５００〜８，０００の範囲内であることが更に好ましく、２，０００〜５，０００の範囲内であることが特に好ましい。なお本明細書でいうＰＶＡの重合度はＪＩＳ  Ｋ６７２６−１９９４の記載に準じて測定した平均重合度を意味する。
【００２２】
ＰＶＡのけん化度は得られる偏光フィルムの耐湿熱性が良好になることから、９９．０モル％以上であることが好ましく、９９．８モル％以上であることがより好ましく、９９．９モル％以上であることが更に好ましい。なお本明細書におけるＰＶＡのけん化度とはＰＶＡが有するけん化によってビニルアルコール単位に変換され得る構造単位（典型的にはビニルエステル単位）とビニルアルコール単位との合計モル数に対して当該ビニルアルコール単位のモル数が占める割合（モル％）をいう。けん化度はＪＩＳ  Ｋ６７２６−１９９４の記載に準じて測定することができる。
【００２３】
ＰＶＡフィルムは上記したＰＶＡと共に可塑剤を含んでいてもよい。ＰＶＡフィルムが可塑剤を含むことにより、ＰＶＡフィルムの取り扱い性や延伸性の向上等を図ることができる。可塑剤としては多価アルコールが好ましく用いられ、具体例としては、エチレングリコール、グリセリン、プロピレングリコール、ジエチレングリコール、ジグリセリン、トリエチレングリコール、テトラエチレングリコール、トリメチロールプロパンなどを挙げることができ、ＰＶＡフィルムはこれらの可塑剤の１種または２種以上を含むことができる。これらのうちでもＰＶＡフィルムの延伸性がより良好になることからグリセリンが好ましい。
【００２４】
ＰＶＡフィルムにおける可塑剤の含有量は、ＰＶＡ１００質量部に対して３〜２０質量部であることが好ましく、５〜１７質量部であることがより好ましく、７〜１４質量部であることが更に好ましい。ＰＶＡフィルムにおける可塑剤の含有量がＰＶＡ１００質量部に対して３質量部以上であることによりＰＶＡフィルムの延伸性が向上する。一方、ＰＶＡフィルムにおける可塑剤の含有量がＰＶＡ１００質量部に対して２０質量部以下であることにより、ＰＶＡフィルムの表面に可塑剤がブリードアウトしてＰＶＡフィルムの取り扱い性が低下するのを抑制することができる。
【００２５】
また、ＰＶＡフィルムを後述するＰＶＡフィルムを製造するための製膜原液を用いて製造する場合には、製膜性が向上してフィルムの厚み斑の発生が抑制されると共に、製膜に金属ロールやベルトを使用した際、これらの金属ロールやベルトからのＰＶＡフィルムの剥離が容易になることから、当該製膜原液中に界面活性剤を配合することが好ましい。界面活性剤が配合された製膜原液からＰＶＡフィルムを製造した場合には、当該ＰＶＡフィルム中には界面活性剤が含有され得る。ＰＶＡフィルムを製造するための製膜原液に配合される界面活性剤、ひいてはＰＶＡフィルム中に含有される界面活性剤の種類は特に限定されないが、金属ロールやベルトからの剥離性の観点から、アニオン性界面活性剤またはノニオン性界面活性剤が好ましく、ノニオン性界面活性剤が特に好ましい。
【００２６】
アニオン性界面活性剤としては、例えば、ラウリン酸カリウム等のカルボン酸型；オクチルサルフェート等の硫酸エステル型；ドデシルベンゼンスルホネート等のスルホン酸型などが好適である。
【００２７】
ノニオン性界面活性剤としては、例えば、ポリオキシエチレンオレイルエーテル等のアルキルエーテル型；ポリオキシエチレンオクチルフェニルエーテル等のアルキルフェニルエーテル型；ポリオキシエチレンラウレート等のアルキルエステル型；ポリオキシエチレンラウリルアミノエーテル等のアルキルアミン型；ポリオキシエチレンラウリン酸アミド等のアルキルアミド型；ポリオキシエチレンポリオキシプロピレンエーテル等のポリプロピレングリコールエーテル型；ラウリン酸ジエタノールアミド、オレイン酸ジエタノールアミド等のアルカノールアミド型；ポリオキシアルキレンアリルフェニルエーテル等のアリルフェニルエーテル型などが好適である。
これらの界面活性剤は１種を単独でまたは２種以上を組み合わせて使用することができる。
【００２８】
ＰＶＡフィルムを製造するための製膜原液中に界面活性剤を配合する場合、製膜原液中における界面活性剤の含有量、ひいてはＰＶＡフィルム中における界面活性剤の含有量は製膜原液またはＰＶＡフィルムに含まれるＰＶＡ１００質量部に対して０．０１〜０．５質量部の範囲内であることが好ましく、０．０２〜０．３質量部の範囲内であることがより好ましい。界面活性剤の含有量がＰＶＡ１００質量部に対して０．０１質量部以上であることにより製膜性および剥離性を向上させることができる。一方、界面活性剤の含有量がＰＶＡ１００質量部に対して０．５質量部以下であることにより、ＰＶＡフィルムの表面に界面活性剤がブリードアウトしてブロッキングが生じて取り扱い性が低下するのを抑制することができる。
【００２９】
ＰＶＡフィルムはＰＶＡのみからなっていても、あるいはＰＶＡと上記した可塑剤および／または界面活性剤のみからなっていてもよいが、必要に応じて、酸化防止剤、凍結防止剤、ｐＨ調整剤、隠蔽剤、着色防止剤、油剤など、上記したＰＶＡ、可塑剤および界面活性剤以外の他の成分を含有していてもよい。
【００３０】
ＰＶＡフィルムにおけるＰＶＡの含有率は、５０〜１００質量％の範囲内であることが好ましく、８０〜１００質量％の範囲内であることがより好ましく、８５〜１００質量％の範囲内であることが更に好ましい。
【００３１】
ＰＶＡフィルムの厚みに特に制限はないが、特に薄いＰＶＡフィルムを用いた場合においてその幅方向の端部に上記の折れ込みが発生しやすく、薄いＰＶＡフィルムを用いた場合において本発明の効果がより顕著に奏されることから、当該厚みは５０μｍ以下であることが好ましく、４５μｍ以下であることがより好ましく、３５μｍ以下であることが更に好ましく、２５μｍ以下であることが特に好ましく、２０μｍ以下であることが最も好ましい。ＰＶＡフィルムの厚みの下限に特に制限はないが、偏光フィルムをより円滑に製造することができることから、当該厚みは３μｍ以上であることが好ましい。また、ＰＶＡフィルムは単層であっても、ＰＶＡの層と他の層とが積層された積層体であってもよいが、本発明の効果がより顕著に奏されることから単層であることが好ましい。積層体の場合にはＰＶＡの層の厚みが上記範囲にあることが好ましい。
【００３２】
ＰＶＡフィルムの形状に特に制限はないが、偏光フィルムを生産性良く連続的に製造することができることから、長尺のフィルムであることが好ましい。当該長尺のフィルムの長さは特に制限されず、製造される偏光フィルムの用途などに応じて適宜設定することができ、例えば、５〜２０，０００ｍの範囲内にすることができる。当該長尺のフィルムの幅に特に制限はなく、例えば５０ｃｍ以上とすることができるが、近年幅広の偏光フィルムが求められていることから１ｍ以上であることが好ましく、２ｍ以上であることがより好ましく、４ｍ以上であることが更に好ましい。当該長尺のフィルムの幅の上限に特に制限はないが、当該幅があまりに広すぎると、実用化されている装置で偏光フィルムを製造する場合に、均一に延伸することが困難になる傾向があることから、ＰＶＡフィルムの幅は７ｍ以下であることが好ましい。
【００３３】
ＰＶＡフィルムの製造方法は特に限定されず、製膜後のフィルムの厚みおよび幅がより均一になる製造方法を好ましく採用することができ、例えば、ＰＶＡフィルムを構成する上記したＰＶＡ、および必要に応じて更に可塑剤、界面活性剤、他の成分が液体媒体中に溶解した製膜原液や、ＰＶＡ、および必要に応じて更に可塑剤、界面活性剤、他の成分、液体媒体を含み、ＰＶＡが溶融している製膜原液を用いて製造することができる。当該製膜原液が可塑剤、界面活性剤および他の成分の少なくとも１種を含有する場合には、それらの成分が均一に混合されていることが好ましい。
【００３４】
製膜原液の調製に使用される上記液体媒体としては、例えば、水、ジメチルスルホキシド、ジメチルホルムアミド、ジメチルアセトアミド、Ｎ−メチルピロリドン、エチレングリコール、グリセリン、プロピレングリコール、ジエチレングリコール、トリエチレングリコール、テトラエチレングリコール、トリメチロールプロパン、エチレンジアミン、ジエチレントリアミンなどを挙げることができ、これらのうちの１種または２種以上を使用することができる。そのうちでも、環境に与える負荷が小さいことや回収性の点から水が好ましい。
【００３５】
製膜原液の揮発分率（製膜時に揮発や蒸発によって除去される液体媒体などの揮発性成分の製膜原液中における含有割合）は製膜方法、製膜条件等によって異なるが、５０〜９５質量％の範囲内であることが好ましく、５５〜９０質量％の範囲内であることがより好ましく、６０〜８５質量％の範囲内であることが更に好ましい。製膜原液の揮発分率が５０質量％以上であることにより、製膜原液の粘度が高くなり過ぎず、製膜原液調製時の濾過や脱泡が円滑に行われ、異物や欠点の少ないＰＶＡフィルムの製造が容易になる。一方、製膜原液の揮発分率が９５質量％以下であることにより、製膜原液の濃度が低くなり過ぎず、工業的なＰＶＡフィルムの製造が容易になる。
【００３６】
上記した製膜原液を用いてＰＶＡフィルムを製膜する際の製膜方法としては、例えば、キャスト製膜法、押出製膜法、湿式製膜法、ゲル製膜法などが挙げられ、キャスト製膜法、押出製膜法が好ましい。これらの製膜方法は１種のみを採用しても２種以上を組み合わせて採用してもよい。これらの製膜方法の中でも押出製膜法が、厚みおよび幅が均一で物性の良好なＰＶＡフィルムが得られることからより好ましい。ＰＶＡフィルムには必要に応じて乾燥や熱処理を行うことができる。
【００３７】
［表面に水が付着したＰＶＡフィルム］
本発明の製造方法では、ＰＶＡフィルムを水と接触させる水接触工程を通過させるなどして生じた、表面に水が付着したＰＶＡフィルムの幅方向両端部に気体を吹き付けるおよび／または薄状体を接触させる工程を有する。偏光フィルムは、通常、膨潤工程、染色工程、架橋工程、延伸工程、固定処理工程などの各工程を経て製造することができ、本発明の製造方法は、これらの工程のうちの１つまたは２つ以上を水接触工程として有することができる。
【００３８】
水接触工程は、ＰＶＡフィルムに対して水を吹き付ける水吹き付け工程であっても、ＰＶＡフィルムを水に浸漬する水浸漬工程であってもどちらでもよいが、偏光フィルムの製造の容易さおよび生産性などの観点から、水浸漬工程であることが好ましい。特に、偏光性能により優れた偏光フィルムを容易に製造することができることなどから、本発明の製造方法は、膨潤工程、染色工程、架橋工程、延伸工程および固定処理工程からなる群より選ばれる少なくとも１つの工程を水浸漬工程として有することが好ましく、膨潤工程、染色工程および架橋工程からなる群より選ばれる少なくとも１つの工程を水浸漬工程として有することがより好ましい。水浸漬工程によって水に浸漬されたＰＶＡフィルムを水から取り出した後のＰＶＡフィルムが、通常、上記した、表面に水が付着したＰＶＡフィルムとなる。
水接触工程において使用される水は純水に限定されず、各工程の目的に応じて、後述するような水溶液や更には水性分散液などを用いることもできる。
以下に、水接触工程として採用することのできる工程も含め、本発明の製造方法において採用することのできる各工程をより詳細に説明する。
【００３９】
・膨潤工程
膨潤工程における膨潤処理は、ＰＶＡフィルムを水に浸漬することにより行うことができる。水に浸漬する際の水の温度としては、２０〜４０℃の範囲内であることが好ましく、２２〜３８℃の範囲内であることがより好ましく、２５〜３５℃の範囲内であることが更に好ましい。また、水に浸漬する時間としては、例えば、０．５〜５分間の範囲内であることが好ましく、１〜３分間の範囲内であることがより好ましい。なお、水に浸漬する際の水は純水に限定されず、各種成分が溶解した水溶液であってもよいし、水と水性媒体との混合物であってもよい。
【００４０】
・染色工程
染色工程における染色処理は、ＰＶＡフィルムを二色性色素を含む水溶液中に浸漬することにより行うことができる。二色性色素を含む水溶液中における二色性色素の濃度は使用される二色性色素の種類などに応じて適宜設定することができ、例えば０．００１〜１質量％の範囲内とすることができるが、二色性色素を含む水溶液としてヨウ素−ヨウ化カリウム水溶液を用いる場合には、ヨウ素系色素を効率良くＰＶＡフィルムに吸着させることができることから、使用されるヨウ素（Ｉ２）の濃度として０．０１〜１．０質量％の範囲内であることが好ましく、使用されるヨウ化カリウム（ＫＩ）の濃度として０．０１〜１０質量％の範囲内であることが好ましい。二色性色素を含む水溶液の温度は、二色性色素を効率良くＰＶＡフィルムに吸着させることができることから、２０〜５０℃の範囲内であることが好ましく、２５〜４０℃の範囲内であることがより好ましい。なお、二色性色素を予め含有させたＰＶＡフィルムを用いる場合には、染色工程を省略することができる。
【００４１】
上記の二色性色素としては、ヨウ素系色素（Ｉ３−やＩ５−等）、二色性有機染料などが挙げられる。ヨウ素系色素は、例えば、ヨウ素（Ｉ２）とヨウ化カリウムとを接触させることにより得ることができる。また、二色性有機染料としては、ダイレクトブラック  １７、１９、１５４；ダイレクトブラウン  ４４、１０６、１９５、２１０、２２３；ダイレクトレッド  ２、２３、２８、３１、３７、３９、７９、８１、２４０、２４２、２４７；ダイレクトブルー  １、１５、２２、７８、９０、９８、１５１、１６８、２０２、２３６、２４９、２７０；ダイレクトバイオレット  ９、１２、５１、９８；ダイレクトグリーン  １、８５；ダイレクトイエロー  ８、１２、４４、８６、８７；ダイレクトオレンジ  ２６、３９、１０６、１０７などが挙げられる。これらの二色性色素の中でも、取り扱い性、入手性、偏光性能などの観点からヨウ素系色素が好ましい。なお、二色性色素は１種単独であっても２種以上であってもどちらでもよく、例えば、Ｉ３−およびＩ５−のように平衡混合物であってもよい。
【００４２】
・架橋工程
架橋工程を行うと、ＰＶＡフィルムに架橋が導入され、比較的高い温度かつ湿式で延伸工程を行う際にＰＶＡが水へ溶出するのを効果的に防止することができる。このような観点などから、架橋工程は染色工程の後に行うのが好ましい。架橋処理は、ＰＶＡフィルムを架橋剤を含む水溶液中に浸漬することにより行うことができる。当該架橋剤としては、ホウ酸、ホウ砂等のホウ酸塩などのホウ素化合物の１種または２種以上を使用することができる。架橋剤を含む水溶液における架橋剤の濃度は１〜１５質量％の範囲内であることが好ましく、２〜７質量％の範囲内であることがより好ましい。架橋剤を含む水溶液はヨウ化カリウム等の助剤を含有してもよい。架橋剤を含む水溶液の温度は、２０〜５０℃の範囲内であることが好ましく、２５〜４０℃の範囲内であることがより好ましい。
【００４３】
後述する延伸工程とは別に、水接触工程中、および／または、水接触工程が複数の工程にわたる場合において各水接触工程の間に、ＰＶＡフィルムを延伸することができる。このような延伸（前延伸）をすることにより、ＰＶＡフィルムにしわが入るのを防止することができる。前延伸の延伸倍率は、得られる偏光フィルムの偏光性能などの観点から、延伸前のＰＶＡフィルムの元長に基づいて、４倍以下であることが好ましく、１．５〜３．５倍の範囲内であることがより好ましい。また、各水接触工程中における延伸倍率に関して、例えば、膨潤工程における延伸倍率としては、１．１〜３倍の範囲内であることが好ましく、１．２〜２．５倍の範囲内であることがより好ましく、１．４〜２．３倍の範囲内であることが更に好ましく；染色工程における延伸倍率としては、２倍以下であることが好ましく、１．８倍以下であることがより好ましく、１．１〜１．５倍の範囲内であることが更に好ましく；架橋工程における延伸倍率としては、２倍以下であることが好ましく、１．５倍以下であることがより好ましく、１．０５〜１．３倍の範囲内であることが更に好ましい。
【００４４】
・延伸工程
ＰＶＡフィルムを延伸する延伸工程において、その延伸方法に特に制限はなく、湿式延伸法および乾式延伸法のうちのいずれで行ってもよい。湿式延伸法の場合は、ホウ酸、ホウ砂等のホウ酸塩などのホウ素化合物の１種または２種以上を含む水溶液中で行うこともできるし、上記した二色性色素を含む水溶液中や後述する固定処理浴中で行うこともできる。また乾式延伸法の場合は、室温のまま延伸を行ってもよいし、熱をかけながら延伸してもよいし、吸水後に延伸してもよい。これらの中でも、得られる偏光フィルムにおける幅方向の厚みの均一性の点から湿式延伸法が好ましく、ホウ酸水溶液中で延伸することがより好ましい。ホウ酸水溶液中におけるホウ酸の濃度は０．５〜６．０質量％の範囲内であることが好ましく、１．０〜５．０質量％の範囲内であることがより好ましく、１．５〜４．０質量％の範囲内であることが更に好ましい。上記したホウ素化合物を含む水溶液はヨウ化カリウムを含有してもよく、その濃度は０．０１〜１０質量％の範囲内であることが好ましい。
【００４５】
延伸工程においてＰＶＡフィルムを延伸する際の温度は、３０〜９０℃の範囲内であることが好ましく、４０〜８０℃の範囲内であることがより好ましく、５０〜７０℃の範囲内であることが更に好ましい。
【００４６】
延伸工程における延伸倍率は、偏光性能により優れた偏光フィルムが得られることなどから、１．２倍以上であることが好ましく、１．５倍以上であることがより好ましく、２倍以上であることが更に好ましい。また、上記した前延伸の延伸倍率をも含めた全延伸倍率（各延伸の延伸倍率を掛け合わせた倍率）は、使用されるＰＶＡフィルムの元長に基づいて、５．５倍以上であることが好ましく、５．７倍以上であることがより好ましく、５．８倍以上であることが更に好ましく、５．９倍以上であることが特に好ましい。各延伸倍率を上記の範囲内にすることで、偏光性能により優れる偏光フィルムが得られる。上記全延伸倍率の上限は特に制限されないが、８倍以下であることが好ましい。
【００４７】
延伸工程におけるＰＶＡフィルムの延伸は、得られる偏光フィルムの性能の観点から一軸延伸が好ましい。一軸延伸の方向に特に制限はなく、長尺のフィルムにおける長さ方向への一軸延伸や横一軸延伸を採用することができるが、偏光性能により優れる偏光フィルムが得られやすいことから長さ方向への一軸延伸が好ましい。長さ方向への一軸延伸は、互いに平行な複数のロールを備える延伸装置を使用して、各ロール間の周速を変えることにより行うことができる。一方、横一軸延伸はテンター型延伸機を用いて行うことができる。
【００４８】
・固定処理工程
固定処理工程における固定処理は、主として、延伸されたＰＶＡフィルムへの二色性色素の吸着を強固にするために施される。固定処理は延伸されたＰＶＡフィルムを固定処理浴中に浸漬することにより行うことができる。固定処理浴としては、ホウ酸、ホウ砂等のホウ酸塩などのホウ素化合物の１種または２種以上を含む水溶液を使用することができる。また、必要に応じて、固定処理浴中にヨウ素化合物や金属化合物を添加してもよい。固定処理浴として使用されるホウ素化合物を含む水溶液中におけるホウ素化合物の濃度は、一般に２〜１５質量％の範囲内であることが好ましく、３〜１０質量％の範囲内であることがより好ましい。固定処理浴の温度は、１５〜６０℃の範囲内であることが好ましく、２５〜４０℃の範囲内であることがより好ましい。
【００４９】
［気体を吹き付ける工程］
上記の水接触工程を通過させるなどして生じた、表面に水が付着したＰＶＡフィルムの幅方向両端部に気体を吹き付ける工程における気体の吹き付けは、延伸工程の後に行っても乾燥工程における収縮によるフィルムの破断の発生を低減することが可能となるが、偏光フィルムを製造する際のフィルムの破断は延伸時に特に発生しやすいことから、延伸工程の前に、当該気体を吹き付ける工程を有することが好ましい。この場合において、膨潤工程、染色工程および架橋工程からなる群より選ばれる少なくとも１つの工程を水接触工程とし、当該水接触工程を通過した後の表面に水が付着したＰＶＡフィルムの幅方向両端部に気体を吹き付ければよい。なお、当該気体を吹き付ける工程を複数有する場合は、そのうちの少なくとも１つの工程が延伸工程の前にあるのが好ましい。
【００５０】
本発明の製造方法が複数の水接触工程を有する場合、それらの水接触工程の全てについて、当該水接触工程を通過した後の表面に水が付着したＰＶＡフィルムの幅方向両端部に気体を吹き付けても、あるいは、それらの水接触工程のうちの一部について、当該水接触工程を通過した後の表面に水が付着したＰＶＡフィルムの幅方向両端部に気体を吹き付けてもどちらでもよい。本発明の好ましい態様としては、膨潤工程、染色工程、架橋工程、延伸工程および固定処理工程を、いずれも水接触工程としてこの順に有し、このうち少なくとも膨潤工程、染色工程および架橋工程を通過した後の表面に水が付着したＰＶＡフィルムの幅方向両端部に気体を吹き付ける態様が挙げられ、本発明のより好ましい態様としては、膨潤工程、染色工程、架橋工程、延伸工程および固定処理工程を、いずれも水接触工程としてこの順に有し、このうち少なくとも膨潤工程、染色工程、架橋工程および固定処理工程を通過した後の表面に水が付着したＰＶＡフィルムの幅方向両端部に気体を吹き付ける態様が挙げられる。
【００５１】
吹き付ける気体の種類に特に制限はなく、窒素ガス、アルゴンガス、空気等が挙げられるが、安価であることなどから空気が好ましい。
【００５２】
吹き付ける気体の風速に特に制限はないが、ＰＶＡフィルムの幅方向の端部における折れ込みの発生をより効果的に抑制することができることから、０．１ｍ／秒以上であることが好ましく、０．５ｍ／秒以上であることがより好ましく、１．０ｍ／秒以上であることが更に好ましく、１．５ｍ／秒以上であることが特に好ましい。当該風速の上限に特に制限はないが、あまりに風速が高すぎるとＰＶＡフィルムにしわが生じやすくなる傾向があることから、当該風速は２０ｍ／秒以下であることが好ましい。
【００５３】
吹き付ける気体の向きに特に制限はないが、ＰＶＡフィルムの幅方向の端部における折れ込みの発生をより効果的に抑制することができることから、ＰＶＡフィルムの幅方向中央部側より幅方向外側に向かって、略ＰＶＡフィルム面に沿うように吹き付けることが好ましい。
【００５４】
［薄状体を接触させる工程］
上記の水接触工程を通過させるなどして生じた、表面に水が付着したＰＶＡフィルムの幅方向両端部に薄状体を接触させる工程における薄状体の接触は、延伸工程の後に行っても乾燥工程における収縮によるフィルムの破断の発生を低減することが可能となるが、偏光フィルムを製造する際のフィルムの破断は延伸時に特に発生しやすいことから、延伸工程の前に、当該薄状体を接触させる工程を有することが好ましい。この場合において、膨潤工程、染色工程および架橋工程からなる群より選ばれる少なくとも１つの工程を水接触工程とし、当該水接触工程を通過した後の表面に水が付着したＰＶＡフィルムの幅方向両端部に薄状体を接触させればよい。なお、当該薄状体を接触させる工程を複数有する場合は、そのうちの少なくとも１つの工程が延伸工程の前にあるのが好ましい。
【００５５】
本発明の製造方法が複数の水接触工程を有する場合、それらの水接触工程の全てについて、当該水接触工程を通過した後の表面に水が付着したＰＶＡフィルムの幅方向両端部に薄状体を接触させても、あるいは、それらの水接触工程のうちの一部について、当該水接触工程を通過した後の表面に水が付着したＰＶＡフィルムの幅方向両端部に薄状体を接触させてもどちらでもよい。本発明の好ましい態様としては、膨潤工程、染色工程、架橋工程および延伸工程を、いずれも水接触工程としてこの順に有し、このうち少なくとも膨潤工程、染色工程および架橋工程を通過した後の表面に水が付着したＰＶＡフィルムの幅方向両端部に薄状体を接触させる態様が挙げられる。
【００５６】
上記の薄状体を構成する素材に特に制限はなく、例えば、プラスチック；織物、編物、不織布等の布帛；これらの布帛にプラスチック等を含浸させるなどして得られる複合体；金属；ガラスなどが挙げられるが、本発明の効果がより顕著に奏されることなどから、当該薄状体はプラスチックフィルムであることが好ましい。
【００５７】
上記のプラスチックフィルムを構成するプラスチックとしては、例えば、ポリオレフィン（ポリエチレン、ポリプロピレン、ポリメチルペンテン等）、ポリスチレン、ポリカーボネート、ポリ塩化ビニル、メタクリル樹脂、ナイロン、ポリエステル（ポリエチレンテレフタレート等）の各種熱可塑性樹脂、およびこれらの熱可塑性樹脂を構成する単量体単位を複数種有する共重合体などが挙げられる。プラスチックフィルムにおいて、プラスチックは１種のみ含まれていても、２種以上含まれていてもどちらでもよい。これらの中でも、ＰＶＡフィルムの幅方向の端部における折れ込みの発生をより効果的に抑制することができることから、ポリエステル、ポリオレフィンが好ましく、ポリエステルがより好ましい。なお、プラスチックフィルムを製造する方法に特に制限はなく、溶融成形やカレンダー成形など、公知の方法で製造することができる。
【００５８】
ＰＶＡフィルムと接触する部分における薄状体の水接触角は、９０°以下であることが好ましい。当該水接触角が９０°以下であることにより、ＰＶＡフィルムの幅方向の端部における折れ込みの発生をより効果的に抑制することができる。この観点から、上記水接触角は、８０°以下であることがより好ましく、６０°以下であることが更に好ましい。なお、上記水接触角はＪＩＳ  Ｒ３２５７：１９９９に記載されているような接触角試験によって測定することができ、具体的には実施例において後述する方法により測定することができる。水接触角の調整は、例えば、コロナ表面処理装置（春日電機株式会社製）を用い、薄状体の表面をコロナ処理するなどして行うことができる。
【００５９】
薄状体の厚みに特に制限はないが、ＰＶＡフィルムの幅方向の端部における折れ込みの発生をより効果的に抑制することができることから、当該厚みは１０μｍ以上であることが好ましく、１５μｍ以上であることがより好ましく、２０μｍ以上であることが更に好ましい。また、薄状体の厚みの上限に特に制限はなく、当該厚みは例えば１ｃｍ以下とすることができるが、偏光フィルムをより円滑に製造することができることから、当該厚みは５ｍｍ以下であることが好ましく、１ｍｍ以下であることがより好ましく、５００μｍ以下であることが更に好ましく、１００μｍ以下であることが特に好ましい。
【００６０】
薄状体の形状に特に制限はないが、ＰＶＡフィルムの幅方向の端部における折れ込みの発生をより効果的に抑制することができることから、薄状体の幅（ＰＶＡフィルムに接触させる際におけるＰＶＡフィルムの幅方向と同じ方向の長さ）は１ｃｍ以上であることが好ましく、２ｃｍ以上であることがより好ましく、３ｃｍ以上であることが更に好ましく、５ｃｍ以上であることが特に好ましい。また当該幅は、ＰＶＡフィルムひいては偏光フィルムにおける傷等の外乱を低減する観点から、２０ｃｍ以下であることが好ましい。このような幅を有する薄状体を接触させることにより、ＰＶＡフィルムにおける幅方向の各端部において、ＰＶＡフィルムと薄状体とが接触している部分の幅を、好ましくは０．５ｃｍ以上、より好ましくは１ｃｍ以上、更に好ましくは１．５ｃｍ以上、特に好ましくは２ｃｍ以上、また、好ましくは２０ｃｍ以下、より好ましくは１０ｃｍ以下確保することができる。
【００６１】
本発明の製造方法が水接触工程として水浸漬工程を有する場合、当該水浸漬工程によって水に浸漬されたＰＶＡフィルムを水から取り出した後の、表面に水が付着したＰＶＡフィルムの幅方向両端部に薄状体を接触させていればよく、例えば、ＰＶＡフィルムの幅方向両端部に薄状体を接触させ始める位置を、水浸漬工程によって水に浸漬されたＰＶＡフィルムを水から取り出す前の時点、もしくは、水から取り出す時点に設定してもよいし、あるいは、当該位置を、水浸漬工程によって水に浸漬されたＰＶＡフィルムを水から取り出した後の時点に設定してもよい。また、ＰＶＡフィルムの幅方向両端部への薄状体の接触は、１回のみ行ってもよいが、２回以上行ってもよい。本発明の製造方法が水接触工程として水浸漬工程を有する場合、ＰＶＡフィルムの幅方向の端部における折れ込みの発生をより効果的に抑制することができることから、少なくとも１回の接触において、ＰＶＡフィルムの幅方向両端部に薄状体を接触させ始める位置を、水浸漬工程によって水に浸漬されたＰＶＡフィルムを水から取り出す前の時点、もしくは、水から取り出す時点に設定するのが好ましい。この場合、ＰＶＡフィルムが水面から離れる部分において、ＰＶＡフィルムの幅方向両端部が薄状体と接触していることになる。
【００６２】
表面に水が付着したＰＶＡフィルムの幅方向両端部に薄状体を接触させる方法としては、例えば、
方法Ａ：ＰＶＡフィルムの移動方向について、その上流側の端部を固定端としその下流側の端部を自由端とした一対の薄状体を、ＰＶＡフィルムの両端部の近傍に設置することにより、水による張力や水圧などによって、当該薄状体の上流側の端部および下流側の端部の間のいずれかの位置より下流側の端部にかけて、ＰＶＡフィルムと接触させる方法、
方法Ｂ：一対のエンドレスベルト状の薄状体を、ＰＶＡフィルムの両端部の近傍に設置し、必要に応じてＰＶＡフィルムの幅方向両端部に接触させる部分がＰＶＡフィルムの移動方向に沿うように移動させながら、ＰＶＡフィルムと接触させる方法、
などが挙げられ、操作が簡便であることなどから方法Ａが好ましい。なお、ＰＶＡフィルムの幅方向両端部に薄状体を接触させる際における方向に特に制限はなく、ＰＶＡフィルムの鉛直方向上側から接触させても、ＰＶＡフィルムの鉛直方向下側から接触させてもどちらでもよい。
【００６３】
図１は、方法Ａによる接触の方法を示す概略図であり、（ａ）は、鉛直方向上側から見た図であり、（ｂ）は側面から見た図である。図１は、ＰＶＡフィルム１がその長さ方向に移動している際に、ＰＶＡフィルムの両端部の近傍に設置された一対の薄状体たるプラスチックフィルム２がＰＶＡフィルム１の鉛直方向下側からＰＶＡフィルム１に接触する様子を示している。プラスチックフィルム２は、ＰＶＡフィルムの移動方向について、その上流側の端部３が固定端とされ、一方、その下流側の端部４が自由端とされている。そして、プラスチックフィルム２上における固定端３および自由端４の間の位置５より、自由端４にかけて、ＰＶＡフィルムの幅方向の端部６とプラスチックフィルムとが接触している。
【００６４】
図２は、方法Ｂによる接触の方法を示す概略図であり、（ａ）は、鉛直方向上側から見た図であり、（ｂ）は側面から見た図である。図２は、ＰＶＡフィルム１がその長さ方向に移動している際に、ＰＶＡフィルムの両端部の近傍に設置された一対のエンドレスベルト状の薄状体たるプラスチックフィルム２がＰＶＡフィルム１の鉛直方向下側からＰＶＡフィルム１に接触する様子を示している。エンドレスベルト状のプラスチックフィルム２は、ＰＶＡフィルムの幅方向両端部に接触させる部分がＰＶＡフィルムの移動方向に沿うように、ＰＶＡフィルムの移動速度と略同速度で移動している。
【００６５】
通常、ＰＶＡフィルムから偏光フィルムを製造するに際して、水接触工程を通過した後、好ましくは水浸漬工程によって水に浸漬されたＰＶＡフィルムを水から取り出した後（一例では、次の水接触工程に供される前）には、１個または２個以上のロール（ガイドロール、ニップロール等）を用いて、ＰＶＡフィルムを保持したり搬送したりすることが多い。本発明の製造方法においてもこのようなロールを用いることが好ましく、例えば、水浸漬工程によって水に浸漬されたＰＶＡフィルムを水から取り出した後にＰＶＡフィルムが接触する１個以上のロールを有する場合、ＰＶＡフィルムの幅方向の端部における折れ込みの発生をより効果的に抑制することができることから、ＰＶＡフィルムが水面から離れた後より最初に接触するロールまでの間において、ＰＶＡフィルムの幅方向両端部に薄状体を接触させることが好ましい。
【００６６】
また、上記のように、ＰＶＡフィルムが水面から離れた後より最初に接触するロールまでの間においてＰＶＡフィルムの幅方向両端部に薄状体を接触させる場合、ＰＶＡフィルム（の両面）が水面から離れた後より最初に接触するロールまでの間における、ＰＶＡフィルムの長さ方向の長さＬ１に対する、幅方向両端部に薄状体が接触している部分のＰＶＡフィルムの長さ方向の長さＬ２の割合（１００×Ｌ２／Ｌ１（％））は、ＰＶＡフィルムの幅方向の端部における折れ込みの発生をより効果的に抑制することができることから、１０％以上であることが好ましく、３０％以上であることがより好ましく、８０％以上であることが更に好ましい。当該割合の上限に特に制限はなく、例えば、当該割合は、９５％以下とすることができる。
【００６７】
図３は、ＰＶＡフィルム１が水面から離れた後より最初に接触するロール１０までの間においてＰＶＡフィルム１の幅方向両端部に薄状体たるプラスチックフィルム２を接触させる場合であって、方法Ａによりプラスチックフィルム２を接触させる場合におけるＬ１およびＬ２の位置を概略的に示している。図３では、ＰＶＡフィルム１の幅方向両端部にプラスチックフィルム２を接触させ始める位置５が、水浸漬工程によって水に浸漬されたＰＶＡフィルム１を水から取り出す前の時点に設定されている。すなわち、ＰＶＡフィルム１が水面８から離れる部分において、既にＰＶＡフィルム１の幅方向両端部がプラスチックフィルム２と接触している。そのため、図３では、Ｌ１の起点とＬ２の起点とが一致している。
【００６８】
また、水接触工程を通過させるなどして生じた表面に水が付着したＰＶＡフィルム、好ましくは水浸漬工程によって水に浸漬されたＰＶＡフィルムを水から取り出した後の表面に水が付着したＰＶＡフィルムが順次接触する２個以上のロールを有する場合、これらのロールのうちの少なくとも１組の連続する２個のロール間（ＰＶＡフィルムが上流側のロールを離れてから下流側のロールに接触するまでの間）において、ＰＶＡフィルムの幅方向両端部に薄状体を接触させることも、ＰＶＡフィルムの幅方向の端部における折れ込みの発生をより効果的に抑制することができることから好ましい。本発明の製造方法における好ましい一態様としては、ＰＶＡフィルムが水面から離れた後より最初に接触するロールまでの間において、表面に水が付着したＰＶＡフィルムの幅方向両端部に薄状体を接触させ、次いで、当該薄状体との接触を解除した後、表面に水が付着したＰＶＡフィルムが順次接触する２個以上のロールのうちの少なくとも１組の連続する２個のロール間において、再度ＰＶＡフィルムの幅方向両端部に薄状体を接触させる方法が挙げられる。
【００６９】
また、上記のように、表面に水が付着したＰＶＡフィルムが順次接触する２個以上のロールを有し、これらのロールのうちの少なくとも１組の連続する２個のロール間において、ＰＶＡフィルムの幅方向両端部に薄状体を接触させる場合、上記連続する２個のロール間における、ＰＶＡフィルムの長さ方向の長さＬ３に対する、幅方向両端部に薄状体が接触している部分のＰＶＡフィルムの長さ方向の長さＬ４の割合（１００×Ｌ４／Ｌ３（％））は、ＰＶＡフィルムの幅方向の端部における折れ込みの発生をより効果的に抑制することができることから、１０％以上であることが好ましく、３０％以上であることがより好ましく、８０％以上であることが更に好ましい。当該割合の上限に特に制限はなく、例えば、当該割合は、９５％以下とすることができる。
【００７０】
図４は、１組の連続する２個のロール１１間においてＰＶＡフィルム１の幅方向両端部に薄状体たるプラスチックフィルム２を接触させる場合であって、方法Ａによりプラスチックフィルム２を接触させる場合におけるＬ３およびＬ４の位置を概略的に示している。
【００７１】
［乾燥工程］
延伸を行い、必要に応じて更に固定処理を行った後、乾燥することにより偏光フィルムを製造することができる。乾燥条件は特に制限されないが、乾燥温度は３０〜１５０℃の範囲内であることが好ましく、５０〜１３０℃の範囲内であることがより好ましい。上記範囲内の温度で乾燥することで寸法安定性に優れる偏光フィルムが得られやすい。
【００７２】
［偏光板］
以上のようにして得られた偏光フィルムは、通常、その両面または片面に、光学的に透明で、かつ機械的強度を有する保護膜を貼り合わせて偏光板として使用される。保護膜としては、三酢酸セルロース（ＴＡＣ）フィルム、酢酸・酪酸セルロース（ＣＡＢ）フィルム、アクリル系フィルム、ポリエステル系フィルムなどを使用することができる。また、貼り合わせのための接着剤としては、ＰＶＡ系接着剤やウレタン系接着剤などを挙げることができるが、中でもＰＶＡ系接着剤が好適である。
【実施例】
【００７３】
以下、実施例により本発明を具体的に説明するが、本発明はこれらの実施例により何ら限定されるものではない。なお、以下の実施例および比較例において採用された気体の風速、プラスチックフィルムの水接触角、連続運転可能な延伸倍率、および、偏光フィルムの偏光性能の各測定または評価方法を以下に示す。【００７４】
［気体の風速］
風速計を用いてＪＩＳ  Ａ１４３１：１９９４（空気調和・換気設備の風量測定方法）の記載に準拠して求めた。具体的には、以下の実施例または比較例において使用された気体（空気）吹き付け用ノズルより吹き付けられる気体の風速を求めた。当該測定は、温度：２５℃、湿度：５０％ＲＨの条件下で行った。【００７５】
［プラスチックフィルムの水接触角］
以下の実施例または比較例において使用されたプラスチックフィルムと同じプラスチックフィルムから２００ｍｍ×１５ｍｍの短冊状のフィルム片を切り出し、このフィルム片のＰＶＡフィルムと接触する面における水接触角を、ＪＩＳ  Ｒ３２５７：１９９９（基板ガラス表面のぬれ性試験方法）の記載に準拠して測定した。すなわち、水平に置かれたフィルム片上に４μｌ以下の水滴を静置し、水滴の形状から、水滴のフィルム片に接している面の半径ｒ（ｍｍ）、およびフィルム片表面から水滴の頂点までの高さｈ（ｍｍ）を測定し、下記式（１）により水接触角θ（°）を求めた。
θ  ＝  ２ｔａｎ−１（ｈ／ｒ）      （１）
なお、測定は５回実施し、その平均値をそのプラスチックフィルムの水接触角とした。また、測定は、温度：２５℃、湿度：５０％ＲＨの条件下で行った。【００７６】
［連続運転可能な延伸倍率］
以下の実施例または比較例において、延伸工程における延伸倍率を調整することにより全延伸倍率を０．１倍ずつ段階的に上げていき、フィルムの破断が発生したときの全延伸倍率の直前に設定した全延伸倍率を、連続運転可能な延伸倍率とした。【００７７】
［偏光フィルムの偏光性能］
（ａ）透過率Ｔｓの測定
以下の実施例または比較例で得られた偏光フィルムの幅方向の中央部から、偏光フィルムの長さ方向に２ｃｍ×幅方向に２ｃｍの正方形のサンプルを２枚採取し、積分球付き分光光度計（日本分光株式会社製「Ｖ７１００」）を用いて、ＪＩＳ  Ｚ８７２２：２００９（物体色の測定方法）に準拠し、Ｃ光源、２°視野の可視光領域の視感度補正を行い、１枚のサンプルについて、長さ方向に対して４５°傾けた場合の光の透過率と−４５°傾けた場合の光の透過率を測定して、それらの平均値Ｔｓ１（％）を求めた。もう１枚のサンプルについても同様にして、４５°傾けた場合の光の透過率と−４５°傾けた場合の光の透過率を測定して、それらの平均値Ｔｓ２（％）を求めた。下記式（２）によりＴｓ１とＴｓ２を平均し、偏光フィルムの透過率Ｔｓ（％）とした。
Ｔｓ  ＝  （Ｔｓ１＋Ｔｓ２）／２      （２）【００７８】
（ｂ）偏光度Ｖの測定
上記透過率Ｔｓの測定で採取した２枚のサンプルを、その長さ方向が平行になるように重ねた場合の光の透過率Ｔ‖（％）、および、長さ方向が直交するように重ねた場合の光の透過率Ｔ⊥（％）を、上記「（ａ）透過率Ｔｓの測定」の場合と同様にして測定し、下記式（３）により偏光度Ｖ（％）を求めた。
Ｖ  ＝  ｛（Ｔ‖−Ｔ⊥）／（Ｔ‖＋Ｔ⊥）｝１／２×１００      （３）【００７９】
（ｃ）変動幅（Ｔｓ）および変動幅（Ｖ）の測定
以下の実施例または比較例で得られた偏光フィルムの幅方向中央部を通る線上で、長さ方向に間隔をあけて５箇所を設定し、各箇所のそれぞれについて、偏光フィルムの長さ方向に２ｃｍ×幅方向に２ｃｍの正方形のサンプルを２枚採取し、上記と同様にして、透過率Ｔｓ（％）および偏光度Ｖ（％）を求めた。そして各実施例または比較例毎に、得られた５つの透過率Ｔｓの最大値と最小値の差を変動幅（Ｔｓ）とし、また、得られた５つの偏光度Ｖの最大値と最小値の差を変動幅（Ｖ）とした。【００８０】
［実施例１］
厚みが２０μｍで幅が１ｍの長尺のＰＶＡフィルム（ＰＶＡとグリセリンと界面活性剤を含み、グリセリンの含有量がＰＶＡ１００質量部に対して１２質量部で、界面活性剤の含有量がＰＶＡ１００質量部に対して０．０３質量部であるＰＶＡフィルム。ＰＶＡは酢酸ビニルの単独重合体のけん化物であり、ＰＶＡの重合度は２，４００で、ＰＶＡのけん化度は９９．９モル％。）を、そのフィルムロールから連続的に巻き出し、膨潤工程、染色工程および架橋工程に、この順で連続的に供した。【００８１】
ここで、膨潤工程として、ＰＶＡフィルムを蒸留水（温度：３０℃）中に１分間浸漬し、その間に長さ方向に延伸倍率２．０倍で一軸延伸した。また染色工程として、ＰＶＡフィルムをヨウ素系色素を含有する水溶液（使用されるヨウ素の濃度：０．０５質量％、使用されるヨウ化カリウムの濃度：１．２質量％、温度：３０℃）中に２分間浸漬し、その間に長さ方向に延伸倍率１．２倍で一軸延伸した。更に架橋工程として、ＰＶＡフィルムをホウ酸水溶液（ホウ酸濃度：２．６質量％、温度：３０℃）中に２分間浸漬し、その間に長さ方向に延伸倍率１．１倍で一軸延伸した。【００８２】
また、膨潤工程、染色工程および架橋工程のいずれについても、これらの各工程によって水に浸漬されたＰＶＡフィルムを水から取り出した後の、表面に水が付着した状態のＰＶＡフィルムの幅方向両端部に、ＰＶＡフィルムの幅方向中央部側より幅方向外側に向かって、略ＰＶＡフィルム面に沿うように、２．０ｍ／秒の風速で空気を吹き付けた。空気の吹き付けは空気吹き付け用ノズルを用いて行った。【００８３】
上記の架橋工程に続いて延伸工程を連続的に行い、更に固定処理工程および乾燥工程をこの順に経て偏光フィルムを製造した。延伸工程は、ＰＶＡフィルムをホウ酸水溶液（ホウ酸濃度：２．８質量％、ヨウ化カリウム濃度：５質量％、温度：５７℃）中で長さ方向に延伸倍率１．９倍で一軸延伸することにより行った（前延伸の延伸倍率をも含めた全延伸倍率は５．０倍）。また固定処理工程は、延伸されたＰＶＡフィルムをホウ酸水溶液（ホウ酸濃度：２．６質量％、ヨウ化カリウム濃度：５質量％、温度：２２℃）中に２分間浸漬することにより行った。更に乾燥工程は、延伸されたＰＶＡフィルムを６０℃で１分間乾燥することにより行った。なお、固定処理工程によって水に浸漬されたＰＶＡフィルムを水から取り出した後の、表面に水が付着した状態のＰＶＡフィルムの幅方向両端部に、ＰＶＡフィルムの幅方向中央部側より幅方向外側に向かって、略ＰＶＡフィルム面に沿うように、２．０ｍ／秒の風速で空気を吹き付けた。空気の吹き付けは空気吹き付け用ノズルを用いて行った。【００８４】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表１に示した。なお上記の偏光フィルムの製造において、いずれの水接触工程を通過した後にも、ＰＶＡフィルムの幅方向の端部に折れ込みの発生はみられなかった。【００８５】
［実施例２および３］
ＰＶＡフィルムの厚みを、１５μｍ（実施例２）または６０μｍ（実施例３）に変更したこと以外は実施例１と同様にして、連続的に偏光フィルムを製造した。【００８６】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表１に示した。なお実施例２および３のいずれにおいても、上記の偏光フィルムの製造において、いずれの水接触工程を通過した後にも、ＰＶＡフィルムの幅方向の端部に折れ込みの発生はみられなかった。【００８７】
［実施例４］
膨潤工程、染色工程、架橋工程および固定処理工程のいずれについても、ＰＶＡフィルムの幅方向両端部に吹き付ける空気の風速を１．０ｍ／秒としたこと以外は実施例１と同様にして、連続的に偏光フィルムを製造した。【００８８】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表１に示した。なお上記の偏光フィルムの製造において、それぞれの水接触工程を通過した後に、ＰＶＡフィルムの幅方向の両端部に幅０．５ｍｍのわずかな折れ込みが発生した。【００８９】
［実施例５］
固定処理工程については空気の吹き付けを行わなかったこと以外は実施例１と同様にして、連続的に偏光フィルムを製造した。【００９０】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表１に示した。なお上記の偏光フィルムの製造において、固定処理工程を通過した後にのみ、ＰＶＡフィルムの幅方向の両端部に幅０．２ｍｍのわずかな折れ込みが発生した。【００９１】
［実施例６］
膨潤工程、架橋工程および固定処理工程については空気の吹き付けを行わなかったこと以外は実施例１と同様にして、連続的に偏光フィルムを製造した。【００９２】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表１に示した。なお上記の偏光フィルムの製造において、架橋工程および固定処理工程を通過した後に、ＰＶＡフィルムの幅方向の両端部に幅０．７ｍｍのわずかな折れ込みが発生した。【００９３】
［比較例１］
膨潤工程、染色工程、架橋工程および固定処理工程のいずれについても空気の吹き付けを行わなかったこと以外は実施例１と同様にして、連続的に偏光フィルムを製造した。【００９４】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表１に示した。なお上記の偏光フィルムの製造において、それぞれの水接触工程を通過した後に、ＰＶＡフィルムの幅方向の両端部に顕著な折れ込みが発生した。【００９５】
【表１】
2015079920.tif 000003
【００９６】
［実施例７］
厚みが３０μｍで幅が１ｍの長尺のＰＶＡフィルム（ＰＶＡとグリセリンと界面活性剤を含み、グリセリンの含有量がＰＶＡ１００質量部に対して１２質量部で、界面活性剤の含有量がＰＶＡ１００質量部に対して０．０３質量部であるＰＶＡフィルム。ＰＶＡは酢酸ビニルの単独重合体のけん化物であり、ＰＶＡの重合度は２，４００で、ＰＶＡのけん化度は９９．９モル％。）を、そのフィルムロールから連続的に巻き出し、膨潤工程、染色工程および架橋工程に、この順で連続的に供した。【００９７】
ここで、膨潤工程として、ＰＶＡフィルムを蒸留水（温度：３０℃）中に１分間浸漬し、その間に長さ方向に延伸倍率２．０倍で一軸延伸した。また染色工程として、ＰＶＡフィルムをヨウ素系色素を含有する水溶液（使用されるヨウ素の濃度：０．０５質量％、使用されるヨウ化カリウムの濃度：１．２質量％、温度：３０℃）中に２分間浸漬し、その間に長さ方向に延伸倍率１．２倍で一軸延伸した。更に架橋工程として、ＰＶＡフィルムをホウ酸水溶液（ホウ酸濃度：２．６質量％、温度：３０℃）中に２分間浸漬し、その間に長さ方向に延伸倍率１．１倍で一軸延伸した。【００９８】
また、膨潤工程、染色工程および架橋工程のいずれについても、図５に示すように、これらの各工程によって水に浸漬されたＰＶＡフィルムを水から取り出した後の表面に水が付着した状態のＰＶＡフィルムがガイドロールに接触するようにし、その後、更に、一対のニップロールに接触するようにした。そして、ＰＶＡフィルムが各工程における水の水面から離れた後よりガイドロールに接触するまでの間において、ＰＶＡフィルムの幅方向両端部にプラスチックフィルムを接触させ、また、ガイドロールとニップロールの間においても、表面に水が付着した状態のＰＶＡフィルムの幅方向両端部にプラスチックフィルムを接触させた。使用したプラスチックフィルムは、いずれも、厚みが７５μｍで幅が３ｃｍの二軸延伸ポリエチレンテレフタレート（ＰＥＴ）フィルム（「ルミラー」Ｓ１０  東レ株式会社製）であり、コロナ処理によってＰＶＡフィルムと接触する側の面の水接触角が５７°に調節されていて、ＰＶＡフィルムの移動方向について、このプラスチックフィルムの上流側の端部を固定端とし下流側の端部を自由端として、これをＰＶＡフィルムの鉛直方向下側に設置することにより、ＰＶＡフィルムの幅方向両端部にプラスチックフィルムを接触させた（各端部における接触部分の幅は２ｃｍとした）。
なお、膨潤工程、染色工程および架橋工程のいずれについても、ＰＶＡフィルムの幅方向両端部にプラスチックフィルムを接触させ始める位置を各工程によって水に浸漬されたＰＶＡフィルムを水から取り出す前の時点に設定することによって、ＰＶＡフィルムが各工程における水の水面から離れる部分においてＰＶＡフィルムの幅方向両端部がプラスチックフィルムと接触しているようにした。膨潤工程、染色工程および架橋工程のいずれについても、１００×Ｌ２／Ｌ１を８０％とし、１００×Ｌ４／Ｌ３を８０％とした。【００９９】
上記の架橋工程に続いて延伸工程を連続的に行い、更に固定処理工程および乾燥工程をこの順に経て偏光フィルムを製造した。延伸工程は、ＰＶＡフィルムをホウ酸水溶液（ホウ酸濃度：２．８質量％、ヨウ化カリウム濃度：５質量％、温度：５７℃）中で長さ方向に延伸倍率１．９倍で一軸延伸することにより行った（前延伸の延伸倍率をも含めた全延伸倍率は５．０倍）。また固定処理工程は、延伸されたＰＶＡフィルムをホウ酸水溶液（ホウ酸濃度：２．６質量％、ヨウ化カリウム濃度：５質量％、温度：２２℃）中に２分間浸漬することにより行った。更に乾燥工程は、延伸されたＰＶＡフィルムを６０℃で１分間乾燥することにより行った。【０１００】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表２に示した。なお上記の偏光フィルムの製造において、いずれの水接触工程を通過した後にも、ＰＶＡフィルムの幅方向の端部に折れ込みの発生はみられなかった。【０１０１】
［実施例８および９］
ＰＶＡフィルムの厚みを、１５μｍ（実施例８）または６０μｍ（実施例９）に変更したこと以外は実施例７と同様にして、連続的に偏光フィルムを製造した。【０１０２】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表２に示した。なお実施例８および９のいずれにおいても、上記の偏光フィルムの製造において、いずれの水接触工程を通過した後にも、ＰＶＡフィルムの幅方向の端部に折れ込みの発生はみられなかった。【０１０３】
［実施例１０］
膨潤工程、染色工程および架橋工程のいずれについても、１００×Ｌ２／Ｌ１を５％とし、１００×Ｌ４／Ｌ３を５％としたこと以外は実施例７と同様にして、連続的に偏光フィルムを製造した。【０１０４】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表２に示した。なお上記の偏光フィルムの製造において、水接触工程を通過した後に、ＰＶＡフィルムの幅方向の一方の端部に幅０．５ｍｍのわずかな折れ込みが発生した。【０１０５】
［実施例１１］
架橋工程についてはプラスチックフィルムを接触させなかったこと以外は実施例７と同様にして、連続的に偏光フィルムを製造した。【０１０６】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表２に示した。なお上記の偏光フィルムの製造において、架橋工程を通過した後に、ＰＶＡフィルムの幅方向の両端部に幅０．５ｍｍのわずかな折れ込みが発生した。【０１０７】
［実施例１２］
プラスチックフィルムの接触について、各端部における接触部分の幅をいずれも１ｃｍとしたこと以外は実施例７と同様にして、連続的に偏光フィルムを製造した。【０１０８】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表２に示した。なお上記の偏光フィルムの製造において、水接触工程を通過した後に、ＰＶＡフィルムの幅方向の両端部に幅０．７ｍｍのわずかな折れ込みが発生した。【０１０９】
［実施例１３］
使用したプラスチックフィルムについて、いずれも、厚みが７５μｍで幅が３ｃｍのポリエチレンテレフタレート（ＰＥＴ）フィルムであり、コロナ処理によってＰＶＡフィルムと接触する側の面の水接触角が１００°に調節されているものを用いたこと以外は実施例７と同様にして、連続的に偏光フィルムを製造した。【０１１０】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表２に示した。なお上記の偏光フィルムの製造において、いずれの水接触工程を通過した後にも、ＰＶＡフィルムの幅方向の端部に折れ込みの発生はみられなかった。【０１１１】
［実施例１４］
使用したプラスチックフィルムについて、いずれも、厚みが５０μｍで幅が３ｃｍの直鎖状低密度ポリエチレン（ＬＬＤＰＥ）フィルム（ＳＥ６２０Ｎ  タマポリ株式会社製）であり、コロナ処理によってＰＶＡフィルムと接触する側の面の水接触角が８５°に調節されているものを用いたこと以外は実施例７と同様にして、連続的に偏光フィルムを製造した。【０１１２】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表２に示した。なお上記の偏光フィルムの製造において、いずれの水接触工程を通過した後にも、ＰＶＡフィルムの幅方向の端部に折れ込みの発生はみられなかった。【０１１３】
［比較例２］
膨潤工程、染色工程および架橋工程のいずれについてもプラスチックフィルムを接触させなかったこと以外は実施例７と同様にして、連続的に偏光フィルムを製造した。【０１１４】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表２に示した。なお上記の偏光フィルムの製造において、水接触工程を通過した後に、ＰＶＡフィルムの幅方向の両端部に顕著な折れ込みが発生した。【０１１５】
［比較例３］
膨潤工程、染色工程および架橋工程のいずれについてもプラスチックフィルムを接触させなかったこと以外は実施例８と同様にして、連続的に偏光フィルムを製造した。【０１１６】
そして、上記した方法により連続運転可能な延伸倍率を求め、当該連続運転可能な延伸倍率を採用した際に得られた偏光フィルムを用いて上記した方法により偏光フィルムの偏光性能を評価した。これらの結果を表２に示した。なお上記の偏光フィルムの製造において、それぞれの水接触工程を通過した後に、ＰＶＡフィルムの幅方向の両端部に顕著な折れ込みが発生した。【０１１７】
【表２】
2015079920.tif 000004
【符号の説明】
【０１１８】
１  ＰＶＡフィルム、２  プラスチックフィルム、３  プラスチックフィルムの上流側の端部（固定端）、４  プラスチックフィルムの下流側の端部（自由端）、５  ＰＶＡフィルムの幅方向両端部にプラスチックフィルムを接触させ始める位置、６  ＰＶＡフィルムの幅方向の端部、７  ＰＶＡフィルムとプラスチックフィルムとが接触している部分、８  水面、９  ＰＶＡフィルムが水面から離れる位置、１０  ＰＶＡフィルムが水面から離れた後、最初に接触するロール、１１  連続する２個のロールのうちの一方、１３  ガイドロール、１４  ニップロール、１５  ＰＶＡフィルムのフィルムロール。
【図１】
2015079920.tif 000005
【図２】
2015079920.tif 000006
【図３】
2015079920.tif 000007
【図４】
2015079920.tif 000008
【図５】
2015079920.tif 000009
【国際調査報告】
2015079920.tif 000010
2015079920.tif 000011
2015079920.tif 000012
2015079920.tif 000013